【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
下記式：
【化１】
2007525498.tif 000001
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化２】
2007525498.tif 000002
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有することを特徴とする化合物。
【請求項２】
Ｒ５およびＲ６は、一緒になって非芳香環を形成することを特徴とする請求項１に記載の化合物。
【請求項３】
Ｒ１は出現するごとに異なることを特徴とする請求項２に記載の化合物。
【請求項４】
Ｒ２はＨであることを特徴とする請求項１に記載の化合物。
【請求項５】
Ｒ３はアリールであることを特徴とする請求項４に記載の組成物。
【請求項６】
Ｒ１は、フェニル、１−ナフチル、および２−ナフチルから選択されることを特徴とする請求項１に記載の化合物。
【請求項７】
ｎ＝１、Ｒ２はＨであり、Ｒ３は、フェニル、１−ナフチル、および２−ナフチルから選択されることを特徴とする請求項１に記載の化合物。
【請求項８】
式（ＩＩＩ）：
【化３】
2007525498.tif 000003
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化４】
2007525498.tif 000004
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有することを特徴とする化合物。
【請求項９】
Ｒ１は出現するごとに異なることを特徴とする請求項８に記載の化合物。
【請求項１０】
Ｒ５およびＲ６は、一緒になって非芳香環を形成することを特徴とする請求項８に記載の化合物。
【請求項１１】
Ｒ２はＨまたはアリールであることを特徴とする請求項８に記載の化合物。
【請求項１２】
Ｒ３はアリールであることを特徴とする請求項８に記載の化合物。
【請求項１３】
Ｒ４はアリールであることを特徴とする請求項８に記載の化合物。
【請求項１４】
Ｒ１は、フェニル、１−ナフチル、および２−ナフチルから選択されることを特徴とする請求項８に記載の化合物。
【請求項１５】
ｎ＝１、Ｒ２はＨであり、Ｒ３は、フェニル、１−ナフチル、および２−ナフチルから選択されることを特徴とする請求項８に記載の化合物。
【請求項１６】
前記式（ＩＩＩ）の化合物中の少なくとも１つの芳香環が、Ｈ、Ｆ、アルキル、アリール、アルコキシ、アリールオキシ、フルオロアルキル、フルオロアリール、フルオロアルコキシ、およびフルオロアリールオキシから選択される置換基を有することを特徴とする請求項８に記載の化合物。
【請求項１７】
前記式（ＩＩＩ）の化合物中の２つの隣り合う芳香環上の置換基が、一緒になって芳香環または非芳香環を形成することを特徴とする請求項８に記載の化合物。
【請求項１８】
少なくとも１つの芳香環上の隣接した置換基が、一緒になって縮合芳香環または縮合非芳香環を形成することを特徴とする請求項９に記載の化合物。
【請求項１９】
【化５】
2007525498.tif 000005
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化６】
2007525498.tif 000006
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
および
【化７】
2007525498.tif 000007
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化８】
2007525498.tif 000008
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
から選択される少なくとも１つの化合物の化合物を含むことを特徴とする組成物。
【請求項２０】
請求項１または８に記載の化合物から選択される少なくとも１つの化合物を含む少なくとも１つの層を含むことを特徴とする電子デバイス。
【請求項２１】
ポリマーを生成するための方法であって、
（ａ）下記式（Ｉ）または（ＩＩＩ）：
【化９】
2007525498.tif 000009
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化１０】
2007525498.tif 000010
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
または
【化１１】
2007525498.tif 000011
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化１２】
2007525498.tif 000012
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有する２つ以上の化合物を提供する工程と、
（ｂ）２４から９２時間にわたって２２℃から１５０℃の温度に維持しながら、銅触媒、ニッケル触媒、またはパラジウム触媒の存在下で前記化合物を反応させて、第１のポリマーを形成する工程と、
（ｃ）前記ポリマーを末端キャッピング基で処理して、キャップされたポリマーを形成する工程と、
（ｄ）前記キャップされたポリマーを２４から４８時間さらに反応させて、前記ポリマーを生成する工程とを含むことを特徴とする方法。
【請求項２２】
前記デバイスが、発光ダイオード、発光ダイオードディスプレイ、レーザダイオード、光検出器、光伝導セル、フォトレジスタ、フォトスイッチ、フォトトランジスタ、光電管、ＩＲ検出器、光起電力デバイス、太陽電池、トランジスタ、またはダイオードから選択されることを特徴とする請求項２０に記載のデバイス。
【手続補正２】
【補正対象書類名】明細書
【補正対象項目名】０１９２
【補正方法】変更
【補正の内容】
【０１９２】
すべての操作を窒素の雰囲気下で行った。丸底フラスコ４”，４’’’−（ヘキサフルオロイソプロピリデン）ビキス（ｂｉｘ）（４−フェノキシアニリン）（１０．０８ｇ、１９．５ｍｍｏｌ）、１−ヨードナフタレン（１４．８３ｇ、５８．４ｍｍｏｌ）、ＮａＯｔＢｕ（５．６１ｇ、５８．４ｍｍｏｌ）、トルエン（無水、３００ｍＬ）、およびトリス（ジベンジリデンアセトン）ジパラジウム（１．７８ｇ、１．９５ｍｍｏｌ）とＰｔＢｕ３（０．９８ｇ、４．８７ｍｍｏｌ）との溶液（１０ｍＬ、トルエン）。混合物を室温で４日間撹拌した。結果として生じる混合物を水で洗浄し、有機層をＭｇＳＯ４で乾燥させた。揮発性物質の除去が褐色油をもたらし、これを、ヘキサン（１．５Ｌ）、次いで、極性を純ＥｔＯＡｃまで増加させるヘキサン：ＥｔＯＡｃ混合物を使用して、カラムクロマトグラフィによって精製した。所望の化合物５を白色粉末（１．０ｇ）として単離した。１Ｈ  ＮＭＲ（ＣＤ２Ｃｌ２，５００ＭＨｚ）：δ  ８．０３（ｄ，１Ｈ）；７．８５（ｄ，１Ｈ）；７．６７（ｄ，１Ｈ）；７．４３（ｔ，１Ｈ）；７．３０（ｍ，３Ｈ）；７．１７（ｄ，１Ｈ）；６．８８（ｄ，１Ｈ）；６．８３（ｄ，１Ｈ）；６．７２（ｄ，１Ｈ）；１９Ｆ  ＮＭＲ（ＣＤ２Ｃｌ２，３７６．８６ＭＨｚ）：δ−６４．８１（ｓ）。
以下に、本発明の好ましい態様を示す。
［１］  下記式：
【化１３】
2007525498.tif 000013
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化１４】
2007525498.tif 000014
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有することを特徴とする化合物。
［２］  Ｒ５およびＲ６は、一緒になって非芳香環を形成することを特徴とする［１］に記載の化合物。
［３］  ｎは１より大きいことを特徴とする［２］に記載の化合物。
［４］  Ｒ１は出現するごとに異なることを特徴とする［３］に記載の化合物。
［５］  Ｒ２はＨであることを特徴とする［１］に記載の化合物。
［６］  Ｒ３はアリールであることを特徴とする［５］に記載の組成物。
［７］  Ｒ１は、フェニル、１−ナフチル、および２−ナフチルから選択されることを特徴とする［１］に記載の化合物。
［８］  ｎ＝１、Ｒ２はＨであり、Ｒ３は、フェニル、１−ナフチル、および２−ナフチルから選択されることを特徴とする［１］に記載の化合物。
［９］  式（ＩＩＩ）：
【化１５】
2007525498.tif 000015
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化１６】
2007525498.tif 000016
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有することを特徴とする化合物。
［１０］  Ｒ１は出現するごとに異なることを特徴とする［９］に記載の化合物。
［１１］  Ｒ５およびＲ６は、一緒になって非芳香環を形成することを特徴とする［９］に記載の化合物。
［１２］  Ｒ２はＨまたはアリールであることを特徴とする［９］に記載の化合物。
［１３］  Ｒ３はアリールであることを特徴とする［９］に記載の化合物。
［１４］  Ｒ４はアリールであることを特徴とする［９］に記載の化合物。
［１５］  Ｒ１は、フェニル、１−ナフチル、および２−ナフチルから選択されることを特徴とする［９］に記載の化合物。
［１６］  ｎ＝１、Ｒ２はＨであり、Ｒ３は、フェニル、１−ナフチル、および２−ナフチルから選択されることを特徴とする［９］に記載の化合物。
［１７］  前記式（ＩＩＩ）の化合物中の少なくとも１つの芳香環が、Ｈ、Ｆ、アルキル、アリール、アルコキシ、アリールオキシ、フルオロアルキル、フルオロアリール、フルオロアルコキシ、およびフルオロアリールオキシから選択される置換基を有することを特徴とする［９］に記載の化合物。
［１８］  前記式（ＩＩＩ）の化合物中の２つの隣り合う芳香環上の置換基が、一緒になって芳香環または非芳香環を形成することを特徴とする［９］に記載の化合物。
［１９］  少なくとも１つの芳香環上の隣接した置換基が、一緒になって縮合芳香環または縮合非芳香環を形成することを特徴とする［９］に記載の化合物。
［２０］
【化１７】
2007525498.tif 000017
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化１８】
2007525498.tif 000018
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
および
【化１９】
2007525498.tif 000019
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化２０】
2007525498.tif 000020
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
から選択される少なくとも１つの化合物の化合物を含むことを特徴とする組成物。
［２１］  ［１］または［９］に記載の化合物から選択される少なくとも１つの化合物を含む少なくとも１つの層を含むことを特徴とする電子デバイス。
［２２］  前記層が電荷輸送層であることを特徴とする［２１］に記載のデバイス。
［２３］  前記層が発光層であることを特徴とする［２１］に記載のデバイス。
［２４］  ポリマーを生成するための方法であって、
（ａ）下記式（Ｉ）または（ＩＩＩ）：
【化２１】
2007525498.tif 000021
［式中、
ｎは少なくとも１の整数であり、
Ｒ１は、アリール、ヘテロアリール、フルオロアリール、および１または複数のフッ素原子で置換されたフルオロヘテロアリールから選択され、
Ｒ３は、ＨおよびＲ１から選択され、
Ｒ２は、Ｈ、Ｒ１、アルキル、フルオロアルキル、Ｃｌ、Ｂｒ、Ｉ、および式（ＩＩ）のアリールアミノ基から選択され、
【化２２】
2007525498.tif 000022
式中、Ｒ４は、アリール、Ｈ、Ｒ１、アルキル、およびフルオロアルキルから選択され、Ｒ７は、アリール、ヘテロアリール、フルオロアリール、および１または複数のフッ素原子、好ましくは７までのフッ素原子で置換されたフルオロヘテロアリールから選択され、
Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって環を形成することができ、Ｒ７は、アリール、ヘテロアリール、フルオロアリール、および１または複数のフッ素原子、好ましくは７までのフッ素原子で置換されたフルオロヘテロアリールから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
または
【化２３】
2007525498.tif 000023
［式中、
ｎは少なくとも１の整数であり、Ｒ１は、アリール、ヘテロアリール、フルオロアリール、およびフルオロヘテロアリールから選択され、好ましくは、Ｒ１は、アリールであり、出現するごとに異なっていてもよく（すなわち、コポリマー）、Ｒ２は、Ｈ、Ｒ１、アルキル、フルオロアルキル、Ｃｌ、Ｂｒ、Ｉ、および式（ＩＩ）のアリールアミノから選択され、
【化２４】
2007525498.tif 000024
Ｒ４は、アリール、Ｈ、Ｒ１、アルキル、フルオロアルキルから選択され、
Ｅは、Ｏ、Ｓ、（ＳｉＲ５Ｒ６）ｍ（ｍは１から２０の整数である）、（ＣＲ５Ｒ６）ｍ（ｍは１から２０の整数である）、およびそれらの組合せから選択され、出現するごとに異なることができ、ここで、Ｒ５およびＲ６は、各々、独立して、Ｈ、Ｆ、アルキル、アリール、アルコキシ、アリールオキシ、フルオロアルキル、フルオロアリール、フルオロアルコキシ、およびフルオロアリールオキシから選択され、Ｒ５およびＲ６は、一緒になって非芳香環を形成することができ、Ｅが（ＣＲ５Ｒ６）ｍであり、ｎが１より大きく、ｍが１である場合、Ｒ５およびＲ６の少なくとも１つが水素でも炭化水素でもないことを条件とする］
を有する２つ以上の化合物を提供する工程と、
（ｂ）２４から９２時間にわたって２２℃から１５０℃の温度に維持しながら、銅触媒、ニッケル触媒、またはパラジウム触媒の存在下で前記化合物を反応させて、第１のポリマーを形成する工程と、
（ｃ）前記ポリマーを末端キャッピング基で処理して、キャップされたポリマーを形成する工程と、
（ｄ）前記キャップされたポリマーを２４から４８時間さらに反応させて、前記ポリマーを生成する工程とを含むことを特徴とする方法。
［２５］  前記デバイスが、発光ダイオード、発光ダイオードディスプレイ、レーザダイオード、光検出器、光伝導セル、フォトレジスタ、フォトスイッチ、フォトトランジスタ、光電管、ＩＲ検出器、光起電力デバイス、太陽電池、トランジスタ、またはダイオードから選択されることを特徴とする［２１］に記載のデバイス。